(57)【要約】      （修正有）【課題】透光性セラミックス気密容器および電極マウントを、回転させることなくレーザ光を照射して封止する高圧放電ランプの封止方法を提供する。【解決手段】高圧放電ランプの封止方法は、透光性セラミックス気密容器１の小径筒部１b内に、電極および外部リード線が接続された電極マウントＭＥを、外部リード線の基端部が外部へ露出するように小径筒部内に挿入し、小径筒部の端部にフリットガラスＧを施与し、かつ封止する小径筒部が上になるように透光性セラミックス気密容器をほぼ垂直に支持する第１の工程と、小径筒部の軸方向に離間した位置からレーザ光をフリットガラスＧ、小径筒部１ｂおよび電極マウントＭＥに照射することによってガラスフリットを加熱溶融させ、溶融したガラスフリットが小径筒部および外部リード線の間の隙間に進入し固化して小径筒部および外部リード線を封止する。【選択図】図２
2006202728.tif 000002
【特許請求の範囲】
【請求項１】
内部に放電空間が形成される包囲部および包囲部に連通して延在する小径筒部を備えた透光性セラミックス気密容器の小径筒部内に、電極および外部リード線が接続された電極マウントを、外部リード線の基端部が外部へ露出するように小径筒部内に挿入し、小径筒部の端部にフリットガラスを施与し、かつ封止する小径筒部が上になるように透光性セラミックス気密容器をほぼ垂直に支持する第１の工程と；
小径筒部の軸方向に離間した位置からレーザ光をフリットガラス、小径筒部および電極マウントに照射することによってフリットガラスを加熱溶融させ、溶融したフリットガラスが小径筒部および外部リード線の間の隙間に進入し固化して小径筒部および外部リード線を封着することにより透光性セラミックス気密容器を封止する第２の工程と；
具備していることを特徴とする高圧放電ランプの封止方法。
【請求項２】
レーザ光は、フリットガラスの載置位置に対してデフォーカスされていることを特徴とする請求項１または２記載の高圧放電ランプの封止方法。
【請求項３】
小径筒部の封止予定部近傍の周囲に保温筒を配置してレーザ光を照射することを特徴とする請求項１記載の高圧放電ランプの封止方法。
【請求項４】
保温筒は、胴部および胴部の下部形成された突起部を備えていることを特徴とする請求項３記載の高圧放電ランプの封止方法。
【発明の詳細な説明】
【技術分野】
【０００１】
本発明は、透光性セラミックス放電容器を備えた高圧放電ランプの封止方法の改良に関する。
【背景技術】
【０００２】
赤外線ランプおよび反射鏡により赤外線を集光させ、赤外線が集光する領域に放電灯の封止部が位置するよう配置して放電灯を封止する方法は既知である（特許文献１参照。）。特許文献１によれば、透光性セラミックスからなる発光管の端面に封着リングを載置した封止部に赤外線を集光させると、封着リングを溶融し、固化して発光管と封止部材とが気密に封着する。
【０００３】
ところで、高圧放電ランプ製造の所要時間を短縮するには、封止時間を短縮するのが効果的である。封止時間を短縮するには、封止部の温度上昇時間を短縮する必要がある。
【０００４】
しかし、特許文献１に記載された従来技術では、赤外線の集光スポット径の縮小が困難である。集光スポット径が所望の程度まで縮小されていない状態で照射すると、封止時に封止予定部だけでなく発光管全体が加熱されてしまう。このような場合、発光管内に充填したイオン化媒体の温度が上昇するので、その蒸気圧が高くなる。したがって、２次側の封止において、発光管内の気密を確保する際には、イオン化媒体の蒸気圧の上昇により、小径筒部に挿入した電極マウントが押し出される虞がある。この傾向は、低ランプ電力の高圧放電ランプほど顕著である。
【０００５】
上述の問題を解決する封止手段としてレーザを用いる技術が知られている（特許文献２参照。）。特許文献２においては、封止部材であるところの発光管および電極マウントの温度上昇を均一にするために、上記封止部材を回転させている。
【０００６】
【特許文献１】特開平０９−０９２１５６号公報
【特許文献２】特許第３４６１７５６号公報
【発明の開示】
【発明が解決しようとする課題】
【０００７】
高圧放電ランプの性能向上を図るためには、封止時における発光管周囲の雰囲気中の不純物を低減する必要がある。そうしないと、発光管周囲の雰囲気中の不純物までもが発光管内に封入されてしまう。
【０００８】
ところが、特許文献２に記載された封止方法では、封止設備に回転機構が存在するために、雰囲気中の不純物濃度が増加しやすいという問題がある。また、気密に保たれた雰囲気中において封止部材を回転させるための機構が複雑になり、高圧放電ランプの製造コストの上昇要因になる。
【０００９】
本発明は、透光性セラミックス気密容器を回転させることなくレーザ光を照射して封止する高圧放電ランプの封止方法を提供することを目的とする。
【課題を解決するための手段】
【００１０】
本発明の高圧放電ランプの封止方法は、内部に放電空間が形成される包囲部および包囲部に連通して延在する小径筒部を備えた透光性セラミックス気密容器の小径筒部内に、電極および外部リード線が接続された電極マウントを、外部リード線の基端部が外部へ露出するように小径筒部内に挿入し、小径筒部の端部にフリットガラスを施与し、かつ封止する小径筒部が上になるように透光性セラミックス気密容器をほぼ垂直に支持する第１の工程と；小径筒部の軸方向に離間した位置からレーザ光をフリットガラス、小径筒部および電極マウントに照射することによってフリットガラスを加熱溶融させ、溶融したフリットガラスが小径筒部および外部リード線の間の隙間に進入し固化して小径筒部および外部リード線を封着することにより透光性セラミックス気密容器を封止する第２の工程と；具備していることを特徴としている。
【００１１】
本発明においては、以下の構成であることを許容する。
【００１２】
〔第１の工程について〕    第１の工程は、未封止の透光性セラミックス気密容器に電極マウントを挿入して所定位置に支持する工程である。
【００１３】
（透光性セラミックス気密容器について）    本発明において、透光性セラミックス気密容器は、少なくとも一部が放電によって発生した所望波長域の可視光を外部に導出することが可能な透光性セラミックスにより形成されている。なお、透光性セラミックスとしては、透光性アルミナ、イットリウム−アルミニウム−ガーネット（ＹＡＧ）、イットリウム酸化物（ＹＯＸ）と、多結晶非酸化物、例えばアルミニウム窒化物（ＡｌＮ）などの多結晶または単結晶のセラミックスなどを用いることができる。
【００１４】
また、透光性セラミックス気密容器は、包囲部および小径筒部を備えている。包囲部は、内部が空洞で、そこに放電空間が形成される。包囲部は、その放電空間が適当な形状、例えば球状、楕円球状、ほぼ円柱状などの形状をなしている。放電空間の容積は、高圧放電ランプの定格ランプ電力、電極間距離などに応じてさまざまな値が選択され得る。例えば、液晶プロジェクタ用ランプの場合、１ｃｃ以下にすることができる。自動車前照灯用ランプの場合、０．１ｃｃ以下にすることができる。また、一般照明用ランプの場合、定格ランプ電力に応じて１ｃｃ以上および以下のいずれにすることもできる。
【００１５】
小径筒部は、包囲部に連通して延在している。一般的には、包囲部の管軸方向の両端から一対の小径筒部が形成される。しかし、所望により単一の小径筒部を備えた構造であってもよい。
【００１６】
また、小径筒部は、その端部部分で外部リード線と一緒に封着されて透光性セラミックス気密容器の封止部を形成することで気密な発光管を形成するのに寄与する。すなわち、封止部は、包囲部を封止するとともに、電極の軸部がここに支持され、かつ外部リード線を経由して点灯回路から電極へ電流を気密に導入するのに寄与する手段となる。なお、小径筒部の「小径」とは、小径筒部の内径が包囲部の内径より小さいことを示している。この意味において、小径筒部は、必ずしも細長く形成されていることを要しない。
【００１７】
さらに、小径筒部は、所望によりその内部に挿通された電極軸部との間において、キャピラリーと称されるわずかな間隙を形成するための手段として機能するように形成することができる。しかし、所望によりキャピラリーが形成されない構造にすることができる。この場合、小径筒部の長さをキャピラリーを形成する場合に比較して短縮することが可能になる。
【００１８】
（電極マウントについて）    電極マウントは、封止に先立って予め電極および外部リード線が直接または間接的に直列に接続された構体である。そして、透光性セラミックス気密容器の小径筒部内の所定位置に挿入された状態で透光性セラミックス気密容器が封止される。
【００１９】
電極は、透光性セラミックス気密容器内に封装されて放電空間に離間して臨むように配設される。そして、一般的には一対の電極が用いられる。このような場合、一対の電極の間に形成される電極間距離は、液晶プロジェクタなどの場合、好適には２ｍｍ以下であり、０．５ｍｍのものであってもよい。前照灯用としては中心値で４．２ｍｍが規格化されている。一般照明用ランプの場合、小形で電極間距離の小さいものでは６ｍｍ以下、中形ないし大形では６ｍｍ以上に設定することができる。
【００２０】
また、電極の構成材料としては、耐火性で、導電性の金属、例えば純タングステン（Ｗ）、ドープ剤（例えばスカンジウム（Ｓｃ）、アルミニウム（Ａｌ）、カリウム（Ｋ）およびケイ素（Ｓｉ）などのグループから選択された一種または複数種）を含有するドープドタングステン、酸化トリウムを含有するトリエーテッドタングステン、レニウム（Ｒｅ）またはタングステン−レニウム（Ｗ−Ｒｅ）合金などを用いて形成することができる。そして、単一種の上記金属材料で電極を形成してもよいし、複数種の上記金属材料を用いてもよい。
【００２１】
さらに、小形の高圧放電ランプの場合、直棒状の線材や先端部に径大部を形成した線材を電極として用いることができる。中形ないし大形の高圧放電ランプに用いる電極の場合、電極軸の先端部に電極構成材製のコイルを巻回したりすることができる。なお、一対の電極は、交流で作動する場合、同一構造とするが、直流で作動する場合、一般に陽極は温度上昇が激しいから、陰極より放熱面積の大きい、したがって主部が太いものを用いることができる。
【００２２】
外部リード線は、高圧放電ランプの封止に際してその基端部が小径筒部から外部へ露出するように電極マウントが透光性セラミックス気密容器の小径筒部の内部に挿入される。そして、高圧放電ランプの電極へ電流を供給する際の受電端として機能し、電極を支持する手段として機能し、かつ透光性セラミックス気密容器を封止する際の封着の協働部材として機能する。
【００２３】
また、外部リード線は、上記の各機能を首尾よく担当するために、導電性にして熱膨張率が透光性セラミックス気密容器の小径筒部の構成材料および電極のそれに接近している耐火性の材料を用いて形成するのが望ましい。しかし、小径筒部の構成材料と電極の熱膨張率の間には無視できない程度の差があるのが一般的であるから、それらの間の熱膨張率差を緩和させるために、所望により中間の熱膨張率を有する一種または複数種の中間部材を介在させて外部リード線を構成することができる。例えば、小径筒部との間で封止を行う部位と電極に接続する部位とで異なる材質の部材を用いることができる。また、これらの部材間に、それらの熱膨張率に対して中間の熱膨張率を有する部材を介在させることもできる。
【００２４】
さらに、外部リード線の構成材料として、例えばニオブ（Ｎｂ）、タンタル（Ｔａ）、白金（Ｐｔ）およびモリブデン（Ｍｏ）などの金属やこれらの導電性金属とセラミックスを混合して焼結したサーメットなどを用いることができる。
【００２５】
一方、電極マウントは、封止に先立ち透光性セラミックス気密容器の小径筒部内に所定の位置まで挿入される。これを容易、かつ確実にするために、所望により外部リード線の小径筒部の端面に対向する位置の側面に突起を形成して、当該突起が小径筒部の端面に係止するように構成することができる。
【００２６】
（フリットガラスについて）    フリットガラスは、透光性セラミックス気密容器の小径筒部と電極マウントとの間を封着する封着材である。封止に際してフリットガラスが所定の位置に載置されるように予め所望形状に成形することができる。例えば、リング状に成形して、小径筒部から外部へ突出して露出する外部リード線に挿通した状態で小径筒部の端面に載置させることができる。
【００２７】
また、フリットガラスは、セラミックス封止用コンパウンドであり、例えばＳｉＯ２−Ａｌ２Ｏ３−Ｄｙ２Ｏ３を主成分とする組成のものなどを用いることができる。
【００２８】
さらに、フリットガラスは、加熱により溶融して小径筒部と外部リード線との間の隙間に進入して固化することにより、小径筒部と外部リード線との間を封着することによって透光性セラミックス気密容器を封止する。
【００２９】
（透光性セラミックス気密容器の支持について）    第１の工程において、透光性セラミックス気密容器は、封止しようとする小径筒部を上にしてほぼ垂直に支持される。なお、ほぼ垂直に支持するとは、垂直に支持するのが望ましいが、封着の信頼性に影響しない程度であれば多少傾斜しても許容されるという意味である。透光性セラミックス気密容器を所定の位置に支持するための具体的な手段は特段限定されない。例えば、透光性セラミックス気密容器を収納する凹部を形成した透光性セラミックス気密容器支持台を用いたり、小径筒部をチャックするチャック機構を用いたりすることができる。
【００３０】
〔第２の工程について〕    第２の工程は、レーザ光をフリットガラス、小径筒部および電極マウントに照射することによってフリットガラスを加熱溶融させて透光性セラミックス気密容器を封止する工程である。この工程においては、所望により保温筒を併用することができる。
【００３１】
（レーザ光について）    レーザビームすなわちレーザ光は、上記のようにフリットガラスを加熱溶融するとともに、小径筒部と外部リード線の封止予定部を加熱するための手段である。本発明においては、小径筒部からそのほぼ軸方向に適当な距離離間した位置からレーザ光を照射して上記の各部材を加熱するのが特徴的構成である。なお、透光性セラミックス気密容器の管軸とレーザ光の光軸との間の不一致、すなわちずれの許容される程度は、透光性セラミックス気密容器の小径筒部の端面におけるレーザ光の照射径の範囲内までである。
【００３２】
また、レーザ光は、透光性セラミックス気密容器の構成材料に対して５０％以上の全透過率の発振波長を有するのが好ましい。この条件を満足するレーザとしては、例えば発振波長１．０６４μｍのＹＡＧレーザなどがある。しかし、発振波長１０．６μｍのＣＯ２レーザを用いれば封止予定部の表面を中心とする加熱を行うことができる。
【００３３】
そうして、透光性セラミックス気密容器の構成材料に対して５０％以上の全透過率の発振波長を有するレーザ光を照射することにより、被封着予定部の全体をその内部まで加熱することができる。このため、小径筒部の内部に位置する外部リード線をも良好に加熱することができる。
【００３４】
また、レーザ光は、フリットガラスの載置位置に対してデフォーカスされている態様において照射されるように構成されているのが好ましい。この態様において、フォーカス位置は、フリットガラスの載置位置の前後いずれにあってもよい。しかし、好ましくは上記態様に加えてレーザ光のフォーカス位置が、フリットガラスの載置位置より背後側すなわち透光性セラミックス気密容器の包囲部側に存在する態様であるのがよい。
【００３５】
そうして、レーザ光を、上記のようにデフォーカスした態様において照射することにより、被照射部におけるビーム断面積が大きくなって、被封着予定部の全体を均一に照射することができる。
【００３６】
（レーザ照射ユニットについて）    レーザ照射ユニットは、レーザ光を被封着予定部に向けて発射する手段であり、少なくともレーザ光発生部およびレーザヘッドを含んでいる。そして、レーザヘッドから被封着予定部に向けて出射するレーザ光を所望の位置にフォーカスすなわち合焦させることができる。また、レーザヘッドは、レンズ、反射鏡などの光学制御手段を備えているが、所望により照射対象を観察するためのＣＣＤカメラなどを具備していることができる。
【００３７】
また、レーザ照射ユニットは、そのレーザ発生部とレーザヘッドとを離間した状態に分けて構成することができる。この場合、レーザ発生部は、例えばＹＡＧレーザ発振装置を内蔵し、発生したレーザ光を光ファイバなどの伝送手段を介してレーザヘッドに伝送する。レーザヘッドは、被封着予定部に向けてレーザ光を出射しやすくするために容易に移動させることができるように構成されている。
【００３８】
（保温筒の使用について）    所望により、封止に際して小径筒部の被封着予定部近傍の周囲に保温筒を配置してレーザ光を照射する態様を採用することができる。保温筒は、レーザ光のエネルギーを吸収する赤外線吸収性物質からなり、封止の際の所要部位すなわち透光性セラミックス気密容器の小径筒部の端部近傍を、あるいは加えてその内部に挿入されている外部リード線およびフリットガラスも、均一な温度分布に加熱するように配設される。
【００３９】
したがって、保温筒は、小径筒部の外周を包囲する筒体を構成している。また、保温筒は、上記のように被封着予定部を均一に加熱するための手段であるから、間接的な加熱を行う加熱筒であるともいえる。
【００４０】
また、保温筒は、モリブデン（Ｍｏ）、タンタル（Ｔａ）、タングステン（Ｗ）、二オブ（Ｎｂ）、イリジウム（Ｉｒ）、アルミニウム（Ａｌ）およびシリコン（Ｓｉ）などの金属を適宜選択的に用いて形成するのが好ましい。これらの金属は、透光性セラミックス気密容器の管軸方向から照射されたレーザビームを吸収して温度上昇しやすい。
【００４１】
そうして、保温筒を上記位置に配置することにより、被封着部材の小径筒部の封止予定部を、あるいはこれに加えてフリットガラスおよび外部リード線も、封着する際の所要部位を均一に加熱するように作用する。このため、溶融したフリットガラスの透光性セラミックス気密容器の小径筒部内への流れ込みが迅速に行われ、良好な封止を短時間で形成するのに貢献する。このため、透光性セラミックス気密容器をレーザ照射ユニットに対して回転させなくても軸周り方向および軸方向に沿ったそれぞれの温度分布の均整度が向上する。特にレーザとして透光性セラミックスに対する透過率が高いＹＡＧレーザを用いる場合には、保温筒の配設が効果的である。
【００４２】
また、所望により保温筒に末広がりのテーパー部を形成することができる。これにより、透光性セラミックス気密容器の包囲部側に接近するにしたがい保温筒の部分の熱容量が増加していくので、小径筒部の軸方向における温度の均整度が一層向上する。
【００４３】
あるいは、所望により保温筒の胴部の下部すなわち包囲部側の部分に小径筒部の軸から離間する方向へ突出するフランジ状の突起部を備えることができる。突起部は、胴部の全周にわたって形成してもよいし、部分的に形成してもよい。
【００４４】
そうして、保温筒に突起部を形成することにより、保温筒の包囲部側の部分におけるレーザ光からの受熱量が増加するので、小径筒部の長さ方向における温度の均整度が一層向上する。
【００４５】
〔その他の手段について〕    本発明においては、以上説明した手段に加えて以下の手段の一つまたは複数を所望により選択的に採用することができる。これにより、透光性セラミックス気密容器を備えた高圧放電ランプの封止を良好にしたり、作業性が向上したりする。
【００４６】
１．（遮熱板について）    遮熱板は、封止時に小径筒部に装着されてレーザ光の照射エネルギーが透光性セラミックス気密容器の包囲部側へ到達して内部が温度過昇となるのを抑制する手段である。
【００４７】
すなわち、透光性セラミックス気密容器の２次側封止の際に、レーザ光の照射エネルギーが透光性セラミックス気密容器の包囲部に到達すると、包囲部の内部に導入されているイオン化媒体の圧力が許容範囲を超えて増大しやすくなる。その結果、イオン化媒体の封入量が減少して、設計のとおりの電気特性および発光特性を有する高圧放電ランプを製造するのが困難になる。
【００４８】
本態様においては、透光性セラミックス気密容器の２次側封止の際に、予め遮熱板を小径筒部に装着してから封止作業を行う。遮熱板は、耐火性物質、例えばタングステンなどの金属板からなり、中央に透孔が形成されている。そして、透孔を透光性セラミックス気密容器の封止しようとする小径筒部に嵌めて装着する。この際に遮熱板は、例えば包囲部の肩の部分で支持させることができる。
【００４９】
そうして、本態様において、遮熱板は、レーザ光が包囲部側へ照射されるのを阻止するので、上述の不都合の発生が抑制され、設計のとおりのイオン化媒体が封入された高圧放電ランプを得ることができる。また、遮熱板は、前記保温筒を用いないで透光性セラミックス気密容器を封止する場合に特に有用である。
【００５０】
２．（封着チャンバーについて）    封着チャンバーは、透光性セラミックス気密容器の封止の際に当該チャンバー内を所定の雰囲気に維持して、その内部に少なくとも封止予定部を収納しながら封止工程を実施できるようにするための手段である。透光性セラミックス気密容器の全体を封着チャンバー内に収納するように構成してもよいし、あるいは封止予定部のみを収納するように構成することもできる。また、封着チャンバーは、気密室、レーザ光の透過窓、排気機能およびガス導入機能を備えている。
【００５１】
気密室は、透光性セラミックス気密容器の少なくとも封止予定部を内部に収納し、その内部を外気に対して気密を維持できる容器である。
【００５２】
レーザ光の透過窓は、気密室の一部をなしていて、かつレーザ光を透過する機能を有している。したがって、透過窓は、少なくとも気密室の内部に収納されている透光性セラミックス気密容器の小径筒部の軸方向に正対する位置に配置されている。波長１．０６４μｍのＹＡＧレーザを用いて封止する場合には、石英ガラスを用いて透過窓を形成することができる。石英ガラスは、上記レーザ光に対して９０％以上の透過率を有している。
【００５３】
また、透過窓は、平板状をなしていてレーザ光が光学的に変化することなく透過できる態様において配設される。しかし、所望により透過窓にレンズ機能を付与することができる。そうすれば、レーザ光の焦点距離を封止のために所要の位置に移動させることができる。
【００５４】
排気機能は、封着チャンバーの内部を排気する手段であり、後述するガス導入を行う前に予め排気機能を作用させる。
【００５５】
ガス導入機能は、封着チャンバー内に所望のガスを導入する手段であり、一般的には透光性セラミックス気密容器内に封入しようとする希ガスを導入する。
【００５６】
３．（グローブボックスについて）    グローブボックスすなわちドライボックスは、封着チャンバー内に透光性セラミックス気密容器を大気中から出し入れするのにこれを用いることができる。この目的のために、封着チャンバーをグローブボックスに隣接して封着チャンバーを配置したり、グローブボックス内に封着チャンバーを配設したりすることができる。
【００５７】
〔高圧放電ランプの構成例について〕    本発明により封止して製作される高圧放電ランプの構成例について説明する。なお、本発明に直接関係する構成部分については既に述べたので、その他の構成部分について一構成例を以下説明する。
【００５８】
（イオン化媒体について）    イオン化媒体は、第１および第２のハロゲン化物および希ガスを含んで構成することができる。しかし、所望により第２のハロゲン化物に代えて水銀を含んでいてもよい。
【００５９】
第１のハロゲン化物は、少なくとも主成分としてツリウム（Ｔｍ）ハロゲン化物を含み、アルカリ金属ハロゲン化物を所定量以下とするのがよい。また、第１のハロゲン化物は、主として可視光の発光に寄与する金属のハロゲン化物により構成される。
【００６０】
ツリウム（Ｔｍ）ハロゲン化物は、透光性セラミックス気密容器内に封入されている全ての金属ハロゲン化物に対して最大封入比率として封入されているものとする。また、ツリウムハロゲン化物は、後述する第２のハロゲン化物との共存下において、それ自体電極間の電位傾度、したがってランプ電圧を高くする作用を有していて、水銀フリーランプとして好適な発光金属のハロゲン化物である。ツリウムハロゲン化物のハロゲンとしては、適度の反応性を有していることからヨウ素が好適であるが、所望により臭素および塩素のいずれかでもよく、またヨウ素、臭素および塩素のうち所望の二種以上を用いてもよい。さらに、ツリウムは、その発光のピークが視感度曲線のピークに一致するので、発光効率を向上させるのに極めて効果的な発光金属である。
【００６１】
アルカリ金属は、透光性セラミックス気密容器内に封入されている全ての金属ハロゲン化物に対して１０質量％未満（０％を含む。）の範囲内で封入することが許容される。アルカリ金属の封入比率が１０質量％以上になると、ランプ電圧が低下しやすくなるので、ランプ電圧の形成の観点からは好ましくない。しかしながら、アルカリ金属の封入比率が１０質量％未満であれば、ランプ電圧の低下は最小限に抑制される一方、発光効率、ランプ寿命改善および光色調整、特に色偏差改善が可能になる。このような観点から、所要のランプ電圧を確保できる場合には、上記の範囲内であれば封入が許容される。なお、好ましくは２〜８質量％、より好ましくは３〜７質量％、なお一層好ましくは４〜６質量％である。また、アルカリ金属としては、ナトリウム（Ｎａ）、セシウム（Ｃｓ）およびリチウム（Ｌｉ）のグループの一種または複数種を選択的に封入することができる。
【００６２】
また、第１のハロゲン化物は、所望により以下の金属ハロゲン化物を封入することができる。
（１）プラセオジム（Ｐｒ）、セリウム（Ｃｅ）およびサマリウム（Ｓｍ）からなる希土類金属の一種または複数種のハロゲン化物
上記希土類金属は、ツリウムハロゲン化物に次いで発光金属として有用であり、所定量以下の封入比率で封入することが許容される。すなわち、上記希土類金属は、そのいずれも視感度特性曲線のピーク波長付近で無数の輝線スペクトルを有するため、発光効率向上に寄与することができる。
（２）タリウム（Ｔｌ）または／およびインジウム（Ｉｎ）のハロゲン化物
上記ハロゲン化物は、所望の演色性および／または色温度などを得るなどの目的で副成分として選択的に封入することが許容される。
【００６３】
（第２のハロゲン化物）    第２のハロゲン化物は、主としてランプ電圧を形成する金属ハロゲン化物により構成され、例えばマグネシウム（Ｍｇ）、鉄（Ｆｅ）、コバルト（Ｃｏ）、クロム（Ｃｒ）、亜鉛（Ｚｎ）、ニッケル（Ｎｉ）、マンガン（Ｍｎ）、アルミニウム（Ａｌ）、アンチモン（Ｓｂ）、ベリリウム（Ｂｅ）、レニウム（Ｒｅ）、ガリウム（Ｇａ）、チタン（Ｔｉ）、ジルコニウム（Ｚｒ）およびハフニウム（Ｈｆ）からなるグループから選択された一種または複数種の金属のハロゲン化物を主体として用いることができる。
【００６４】
また、第２のハロゲン化物は、その封入比率が透光性セラミックス気密容器内に封入されている全ての金属ハロゲン化物に対して５〜２０質量％でなければならない。封入比率が５質量％未満になると、ランプ電圧の形成が不十分になる。また、２０質量％を超えると、ランプ電圧の形成は問題がないが、発光効率の低下が顕著になる。
【００６５】
希ガスは、主として緩衝ガスおよび始動ガスとして作用する。そして、ネオン（Ｎｅ）、アルゴン（Ａｒ）、キセノン（Ｘｅ）およびクリプトン（Ｋｒ）などのグループの一種を単独で、または複数種を混合して封入することができる。希ガスの封入圧力は、メタルハライドランプの用途に応じて適宜設定することができる。
【００６６】
希ガスの中でもキセノンは、その原子量が他の希ガスより大きいため、熱伝導率が相対的に小さいので、これを1気圧以上、好適には５気圧以上封入することにより、点灯直後のランプ電圧形成に寄与するとともに、ハロゲン化物の蒸気圧が低い段階で白色の可視光発光を行い、光束立ち上がりに寄与するので、前照灯用のメタルハライドランプの場合に効果的である。この場合、キセノンの好ましい封入圧は、６気圧以上、より好適には８〜１６気圧の範囲である。このため、点灯直後からの光束立ち上がりと自動車前照灯用のＨＩＤ光源としての白色発光の規格を満足することができる。
【００６７】
本構成例において、水銀（Ｈｇ）は、全く含まないのが環境負荷物質削減のために好ましいことであるが、不純物程度に含んでいても許容される。
【００６８】
本構成例においては、以下の構成を所望により選択的に付加することができる。
【００６９】
１．（外管）    透光性セラミックス気密容器、一対の電極およびイオン化媒体を備えた構成部分を発光管として、外管の内部に配設することができる。外管は、任意所望の形状および大きさにすることができる。また、外管の内部を外部に対して気密にしてもよいし、外気に連通させてもよい。前者の場合、必要に応じてアルゴン、窒素などの不活性ガスを封入することができる。さらに、外管は、石英ガラス、硬質ガラスや軟質ガラスなどの透光性材料を用いて形成することができる。
【００７０】
２．（反射ミラー）    透光性セラミックス気密容器を反射ミラー内の所定の位置に固定的に配設することができる。なお、反射ミラーには、ガラス基体の内面にダイクロイックミラーを形成した物を用いることができる。
【００７１】
上記高圧放電ランプの構成例において、イオン化媒体は、透光性セラミックス気密容器に封入される全ての金属ハロゲン化物のうちで最大封入比率として封入されているツリウム（Ｔｍ）のハロゲン化物を含んでいることにより、メタルハライドランプの発光は、ツリウムの発光が支配的になる。ツリウムの発光は、視感度曲線のピーク波長の５５５ｎｍ付近で多くの輝線スペクトルを有しているので、全体として高い発光効率が得られる。
【００７２】
また、ツリウムは、そのイオン化ポテンシャルがナトリウムなどアルカリ金属に比較して高く、ツリウムハロゲン化物の封入がランプ電圧低下要因にならないばかりでなく、驚くべきことに第２のハロゲン化物との共存下においては、封入量に比例してランプ電圧を高くする作用のあることを本発明者は見出した。ランプ電圧が高くなれば、所要のランプ電力を投入するに当たりランプ電流の増加を回避しやすくなるので、電極や透光性セラミックス気密容器の設計が容易になる。
【００７３】
さらに、上記高圧放電ランプの構成例において、メタルハライドランプの定格ランプ電力は、広範囲の値の中から自由に設定することができ、例えば数ｋＷ以下の任意の値に設定することができる。用途においても多様であることを許容し、例えば自動車前照灯用、プロジェクション用、一般照明用などに適している。したがって、定格ランプ電力および用途に応じて適当な形状および大きさの透光性セラミックス気密容器、適当な値の電極間距離ならびに適当な値のイオン化媒体の封入量とすることができる。
【発明の効果】
【００７４】
本発明によれば、透光性セラミックス気密容器の小径筒部の軸方向に沿ってレーザ光を照射して封止するので、高圧放電ランプの透光性セラミックス気密容器を封止するための封止装置の構造を簡単化することができるので、製造装置のコストダウンを図ることができる。
【００７５】
また、透光性セラミックス気密容器およびレーザ照射ユニット間の相対的な回転機構が必須でなくなるので、回転機構を省略することにより、透光性セラミックス気密容器の内部を容易に真空にでき、その後イオン化媒体を封入することができる。これにより、封止雰囲気中に不純物が侵入するのを防止しやすくなる。その結果、透光性セラミックス気密容器の内部の不純物を低減でき、高圧放電ランプの電気特性の向上を図ることができる。
【００７６】
さらに、透光性セラミックス気密容器の小径筒部における封止予定部近傍の周囲に保温筒を配設してレーザ光を照射することにより、小径筒部の封止予定部の加熱を良好に行えるので、封止を短時間に行うことができる。
【００７７】
さらにまた、保温筒が透光性セラミックス気密容器の包囲部側に向かって径大になる円錐形であったり包囲部側に突起部を備えていたりすることにより、小径筒部の封止時における軸方向の温度分布が均一になり、より良好な封止を行うことができる。
【００７８】
さらにまた、レーザ光がフリットガラスの載置位置に対してデフォーカスされていることにより、封止部の加熱が均一になる。
【発明を実施するための最良の形態】
【００７９】
以下、図面を参照して本発明を実施するための形態を説明する。
【００８０】
図１は、本発明の高圧放電ランプの封止方法を実施により得られる高圧放電ランプの一形態を示す正面図である。本形態の高圧放電ランプは、一般照明用として実施をすることができるメタルハライドランプであり、透光性セラミックス気密容器１、一対の電極２、２、一対の外部リード線４、４、一対のフリットガラス６、６およびイオン化媒体からなる。上記透光性セラミックス気密容器１、一対の電極２、２、一対の外部リード線４、４、一対の封止剤５、５および放電媒体は、一体化されて透光性セラミックス発光管ＩＴを構成し、図示を省略している外管内に封装されて、使用に供される。
【００８１】
透光性セラミックス気密容器１は、透光性アルミナセラミックスからなる透光性セラミックス製であり、包囲部１ａおよび一対の小径筒状部１ｂ、１ｂを備えていて、一体化構造に形成されている。包囲部１ａは、俵形をなし、中間の円筒部１ａ１とその両端に連続する一対の半球部１ａ２、１ａ２からなる。小径筒状部１ｂは、細長いパイプ状をなしていて、先端が包囲部１ａの半球部１ａ２の中央部に連通している。なお、図中の１点鎖線は管軸位置を示す中心軸線である。発光管ＩＴの一例を示せば、透光性セラミックス気密容器１は、全長３５ｍｍで、包囲部１ａの外径６ｍｍ、内径５ｍｍ、小径筒状部１ｂの外径１．７ｍｍ、内径０．７ｍｍである。電極２は、軸部の外径０．３ｍｍ、外部リード線４の外径０．６５ｍｍである。
【００８２】
電極２は、ドープドタングステンの棒状体からなり、先端が透光性セラミックス気密容器１の包囲部１ａの内部に臨み、基端が外部リード線４の先端に突合せ溶接され、中間部が小径筒状部１ｂの内部に周囲に僅かな隙間であるキャピラリーを形成しながら挿通している。
【００８３】
外部リード線４は、二オブの棒状体からなり、先端部が小径筒状部１ｂの端部内部に挿入し、基端部が外部へ導出されている。
【００８４】
封止剤５は、フリットガラスすなわちセラミックスコンパウンドの溶融固化体からなり、小径筒状部１ｂ内に進入して外部リード線４の先端部および電極２の基端部の一部を被覆している。
【００８５】
イオン化媒体は、金属ハロゲン化物および希ガスからなる。
【００８６】
金属ハロゲン化物は、第１のハロゲン化物、主としてランプ電圧を形成するのに寄与する第２のハロゲン化物および希ガスを含んでいる。
【００８７】
第１のハロゲン化物は、主として所望の発光を行うのに寄与し、少なくともツリウム（Ｔｍ）ハロゲン化物を気密容器１内に封入される全ての金属ハロゲン化物に対して最大封入比率で含んでいるものとする。また、所望によりツリウム以外の希土類元素金属ハロゲン化物、タリウム（Ｔｌ）、インジウム（Ｉｎ）、および／またはアルカリ金属ハロゲン化物などが適量封入される。
【００８８】
第２のハロゲン化物は、蒸気圧が相対的に大きくて、第１のハロゲン化物に比較して可視域に発光しにくい金属のハロゲン化物である。可視域に発光しにくいとは、ランプ全体の発光色に与える影響が僅かで、第１のハロゲン化物との共存下において、第２のハロゲン化物を構成する金属による可視光放射が少ないことを意味する。例えば、下記グループの中から選択された一種または複数種の金属のハロゲン化物からなる。また、第２のハロゲン化物は、例えばマグネシウム（Ｍｇ）、鉄（Ｆｅ）、コバルト（Ｃｏ）、クロム（Ｃｒ）、亜鉛（Ｚｎ）、ニッケル（Ｎｉ）、マンガン（Ｍｎ）、アルミニウム（Ａｌ）、アンチモン（Ｓｂ）、ビスマス（Ｂｉ）、ベリリウム（Ｂｅ）、レニウム（Ｒｅ）、ガリウム（Ｇａ）、チタン（Ｔｉ）、ジルコニウム（Ｚｒ）およびハフニウム（Ｈｆ）からなる。
【００８９】
希ガスは、例えばネオン（Ｎｅ）、アルゴン（Ａｒ）、キセノン（Ｘｅ）およびクリプトン（Ｋｒ）などから選択されている。
【００９０】
図２は、本発明の高圧放電ランプの封止方法を実施するための一形態における封止の手順を示す工程図である。
【００９１】
上記工程は、図において左端の工程（ａ）から右端の工程（ｅ）に向けて進行し、（ａ）ないし（ｃ）が本発明における第１の工程、（ｄ）および（ｅ）が同じく第２の工程に相当する。
【００９２】
工程（ａ）は、未封止の透光性セラミックス気密容器１であり、図において上側に位置する小径筒状部１ｂの点線円で囲んだ部分を最初に封止する。
【００９３】
工程（ｂ）において、電極マウントＭＥを小径筒状部１ｂから所定の位置まで挿入する。なお、電極マウントＭＥは、電極２および外部リード線４を予め溶接してなり、外部リード線４の所定位置にはストッパーｓを形成してある。すなわち、ストッパーｓが小径筒状部１ｂの端面に当接した位置が所定の挿入位置となる。
【００９４】
工程（ｃ）において、電極マウントＭＥの外部リード線４の上から予めリング状に成形したフリットガラス成形体Ｇを挿入して、上向きに延在する小径筒状部１ｂの端面に載置する。
【００９５】
工程（ｄ）において、フリットガラス成形体Ｇを含む封着予定部を例えばレーザビームなどのレーザ光を小径筒状部１ｂの軸方向から照射して加熱する。
【００９６】
工程（ｅ）において、フリットガラス成形体Ｇが溶融すると、フリットガラス６の一部が小径筒状部１ｂの端面から内部に進入し、外部リード線４の挿入部分を包囲して透光性セラミックス気密容器１を封止する。その後、冷却すれば透光性セラミックス発光管ＩＴの一端側の封止が形成される。
【００９７】
次に、図３ないし図５を参照して本発明の高圧放電ランプの封止方法を実施するのに好適な透光性セラミックス発光管ＩＴの封止装置の構成例について説明する。なお、各図において、図１ないし図３におけるのと同一符号は同一部分であることを意味している。
【００９８】
図３は、本発明の高圧放電ランプの封止方法を実施する際に用いるのに好適な透光性セラミックス発光管の封止装置における第１の形態を示す概念的正面図である。図において、１１は封着チャンバー、１２はドライボックス、１３はレーザ発生部、１４は光ファイバ、１５はレーザヘッド、１６は排気機能、１７はガス導入機能、１８は透光性セラミックス気密容器支持台、ＩＴは透光性セラミックス発光管である。
【００９９】
封着チャンバー１１は、気密室１１ａ、透過窓１１ｂ、排気機能１６およびガス導入機能１７を備えて構成されている。気密室１１ａは、その内部が外気に対して気密に構成されているとともに、透光性セラミックス気密容器支持台１８に支持された被封着部材である未封止の透光性セラミックス発光管ＩＴを、その管軸方向が垂直になるように内部に固定した状態にして収納している。
【０１００】
透過窓１１ｂは、レーザ光に対して透過性であって例えば石英ガラスからなる。そして、図において気密室１１ａの上面にその気密性を損なわないように配設されている。
【０１０１】
ドライボックスすなわちグローブボックス１２は、その内部が外気に対して気密の状態下で透光性セラミックス発光管ＩＴを封着チャンバー１１に出し入れする装置である。そして、エレベーション機構１２ａを備えていて、後述する透光性セラミックス気密容器支持台１８を封着チャンバー１１に対して出し入れする。
【０１０２】
レーザ発生部１３、光ファイバ１４およびレーザヘッド１５は、レーザ照射ユニットＬＵを構成している。
【０１０３】
排気機能１６は、封着チャンバー１１の一部を構成している機能であり、封着チャンバー１１内を排気する。
【０１０４】
ガス導入機能１７は、同様に封着チャンバー１１の一部を構成している機能であり、封着チャンバー１１内の排気後に透光性セラミックス１内に封入しようとする希ガスと同じ雰囲気にすることができる。
【０１０５】
透光性セラミックス気密容器支持台１８は、そこに形成した凹部内に透光性セラミックス気密容器１の包囲部１ａおよび封止しようとする小径筒部１ｂの反対側の小径筒部を収納することにより、透光性セラミックス気密容器１を垂直に固定して支持する手段である。
【０１０６】
そうして、レーザ発生部１３内で発生したレーザ光は、光ファイバ１４内をレーザヘッド１５へ伝播する。レーザヘッド１５に伝播したレーザ光は、レーザ光ヘッドの内部に配設された反射鏡により反射され、かつレンズを通過して集光されて被封着部材すなわち透光性セラミックス製気密容器１の小径筒部１ｂの主として端面側の部分、外部リード線およびフリットガラスに照射され、これらの部材を所要に加熱する。
【０１０７】
図４は、本発明の高圧放電ランプの封止方法を実施する際に用いるのに好適な透光性セラミックス発光管の封止装置における第２の形態を示す概念的正面図である。本形態において、封着チャンバー１１は、その内部に２次元位置調節が可能なｘｙ調節ステージ１１ｃを備えている。また、透過窓１ｂは、集光レンズにより構成されている。さらに、封着チャンバー１１とドライボックス１２との間には、気密扉１２ｂが配設されている。
【０１０８】
図５は、本発明の高圧放電ランプの封止方法を実施する際に用いるのに好適な透光性セラミックス発光管の封止装置における第３の形態を示す概念的正面図である。本形態において、封着チャンバー１１は、透光性セラミックス気密容器１の封止部のみを局部的に包囲するとともに、封着チャンバー１１、レーザヘッド１５、排気機能１６およびガス封入機能１７をドライボックス１２内に収納している。また、封着チャンバー１１は、被封着部材としての小径筒部１ｂのみを気密に収納するように小形化されている。
【０１０９】
次に、図６ないし図９を参照して本発明の高圧放電ランプの封止方法を実施するための第２ないし第５の形態について説明する。なお、各図において、図２と同一部分については同一符号を付して説明は省略する。
【０１１０】
図６は、本発明の封止方法を実施するための第２の形態を示す概念的正面図である。本形態においては、透光性セラミックス気密容器１の小径筒状部１ｂにおける封止予定部２１およびフリットガラス成形体Ｇ均一に加熱するために、筒状部１ｂの封止予定部２１に隣接する部分を円筒状の吸熱部材すなわち保温筒２２で包囲しながらでフォーカス状態のレーザ光２３を照射して加熱する。
【０１１１】
保温筒２２は、封止予定部２１の加熱時にレーザ光照射を受けて吸熱するので、レーザ光が照射されない封止予定部２１に隣接する筒状部１ｂの領域も一緒に加熱されて温度上昇する。その結果、フリットガラス成形体Ｇが溶融して筒状部１ｂの内部に進入しやすくなり、良好な封止部を形成することができる。
【０１１２】
なお、レーザ光２３は、焦点Ｐ１に向かって収束する。そして、レーザ光２３の焦点位置Ｐ１を図において上下方向へ可変にして、焦点距離ｄ１を可調整とすることで、デフォーカス距離ｄ２を変化させ、封止予定部２１の加熱程度を可調整にしている。なお、図中、符号１５はレーザヘッドである。
【０１１３】
図７は、本発明の封止方法を実施するための第３の形態を示す概念的正面図および平面図である。本形態においては、保温筒２２は、切頭円錐形状をなしていることによりテーパー部が形成されていて、小径筒部の軸方向の温度分布を均一にする。また、保温筒２２の下方に位置する透光性セラミックス気密容器１の部分に対する遮熱を容易、かつ確実にして、当該部分の不所望な温度上昇を防止する。
【０１１４】
図８は、本発明の封止方法を実施するための第４の形態を示す概念的正面図および平面図である。本形態においては、円筒状をなす保温筒２２の下部の周囲に９０°間隔の突起部ｐを有している。
【０１１５】
図９、本発明の封止方法を実施するための第５の形態を示す概念的一部断面正面図である。本形態において、保温筒２２は、図６と同様に円筒形状をなしているが、透光性セラミックス気密容器１の包囲部１ａと小径筒状部１ｂとの境界部に遮熱部材２３を嵌合させて封止を行う。これにより、遮熱部材２３の下方に位置する透光性セラミックス気密容器１の包囲部１ａに対するレーザ光の照射を遮熱部材２３により遮断するように構成している。なお、遮熱部材２３は、遮熱性の材質のドーナッツ状をなした円盤からなり、中心部に筒状部１ｂに緩く挿入するための通孔２３ａを有している。
【０１１６】
このため、封止時に透光性セラミックス気密容器１の包囲部１ａの不所望な加熱が行われなくなる。
【図面の簡単な説明】
【０１１７】
【図１】本発明の高圧放電ランプの封止方法を実施により得られる高圧放電ランプの一形態を示す正面図
【図２】本発明の高圧放電ランプの封止方法を実施するための第１の形態における封止の手順を示す工程図
【図３】本発明の高圧放電ランプの封止方法を実施する際に用いるのに好適な透光性セラミックス発光管の封止装置における第１の形態を示す概念的正面図
【図４】本発明の高圧放電ランプの封止方法を実施する際に用いるのに好適な透光性セラミックス発光管の封止装置における第２の形態を示す概念的正面図
【図５】本発明の高圧放電ランプの封止方法を実施する際に用いるのに好適な透光性セラミックス発光管の封止装置における第３の形態を示す概念的正面図
【図６】本発明の高圧放電ランプの封止方法を実施するための第２の形態を示す概念的正面図
【図７】本発明の高圧放電ランプの封止方法を実施するための第３の形態を示す概念的正面図および平面図
【図８】本発明の高圧放電ランプの封止方法を実施するための第４の形態を示す概念的正面図および平面図
【図９】本発明の高圧放電ランプの封止方法を実施するための第５の形態を示す概念的一部断面正面図
【符号の説明】
【０１１８】
１…透光性セラミックス気密容器、１ａ…包囲部、１ｂ…小径筒部、１ｃ…放電空間、２…電極、４…外部リード線、６…フリットガラス、Ｇ…フリットガラス成形体、ＩＴ…透光性セラミックス発光管、ＭＥ…電極マウント、ｓ…ストッパー
【図１】
2006202728.tif 000003
【図２】
2006202728.tif 000004
【図３】
2006202728.tif 000005
【図４】
2006202728.tif 000006
【図５】
2006202728.tif 000007
【図６】
2006202728.tif 000008
【図７】
2006202728.tif 000009
【図８】
2006202728.tif 000010
【図９】
2006202728.tif 000011